(57)【特許請求の範囲】
【請求項１】
ポリテトラフルオロエチレン（ＰＴＦＥ）及び式（Ｉ）の両親媒性コポリマーを含む親水性多孔質膜であって、
【化１】
0006372520.tif 000011
式中、前記両親媒性コポリマーがランダム又はブロックコポリマーであり、Ｒｆがペルフルオロ置換基であり、一方でＲｈ１及びＲｈ２が親水性基又は塩素であり、ｍ及びｎが独立して１００〜２００であり、ｏが０〜１０００であり、Ｙがヒドロキシルであることを条件とする、親水性多孔質膜。
【請求項２】
Ｒｆがペルフルオロ置換アルキルであり、アルキル鎖がその鎖中に任意選択で１つ又は複数の酸素原子を含有し得る、請求項１に記載の親水性多孔質膜。
【請求項３】
ＲｆがＣｐＦ２ｐ＋１−（ＣＨ２）ｑ（ＯＣＨ２）ｒであり、式中、ｐが１〜１２であり、ｑが０〜３であり、ｒが０〜２である、請求項１又は２に記載の親水性多孔質膜。
【請求項４】
Ｒｆが独立して、Ｃ８Ｆ１７ＣＨ２、Ｃ６Ｆ１３（ＣＨ２）２ＯＣＨ２、Ｃ４Ｆ９ＣＨ２、及びＣＦ３から選択される、請求項３に記載の親水性多孔質膜。
【請求項５】
Ｒｆが、Ｃ８Ｆ１７ＣＨ２及びＣ６Ｆ１３（ＣＨ２）２ＯＣＨ２から選択される、請求項４に記載の親水性多孔質膜。
【請求項６】
Ｒｈ１及びＲｈ２が独立して、ヒドロキシル、アシルオキシ、トリフルオロアセチル、アルキルオキシ、塩素、アリルオキシ、アルキルチオ、及びアルキルチオプロピルオキシから選択され、アルキルチオ及びアルキルチオプロピルオキシのアルキル部分が任意選択で、ヒドロキシル、カルボン酸、スルホン酸、ホスホン酸、四級アンモニウム、アルキルスルホニル、又はヘテロシクリルで置換される、請求項１〜５のいずれか一項に記載の親水性多孔質膜。
【請求項７】
Ｒｈ１及びＲｈ２が、ヒドロキシル及びトリフルオロアセチルから選択される、請求項６に記載の親水性多孔質膜。
【請求項８】
前記両親媒性コポリマーが：
【化２】
0006372520.tif 000012
から選択される、請求項１に記載の親水性多孔質膜。
【請求項９】
親水性多孔質ＰＴＦＥ膜を調製する方法であって、
（ｉ）ＰＴＦＥ及び両親媒性コポリマーを含むブレンドを調製するステップと、
（ｉｉ）前記ブレンドをテープへと押出するステップと、
（ｉｉｉ）前記テープを二軸延伸して、親水性多孔質膜を得るステップと、
（ｉｖ）前記親水性多孔質膜を酸と反応させて、前記両親媒性コポリマーの化学構造を改変するステップと、
を含み、前記両親媒性コポリマーが、式（Ｉ）：
【化３】
0006372520.tif 000013
のものであり、式中、前記両親媒性コポリマーがランダム又はブロックコポリマーであり、Ｒｆがペルフルオロ置換基であり、一方でＲｈ１及びＲｈ２が親水性基又は塩素であり、ｍ及びｎが独立して１００〜２００であり、ｏが０〜１０００であり、Ｙがヒドロキシルであることを条件とする、方法。
【請求項１０】
前記（ｉ）として、ＰＴＦＥ、両親媒性コポリマー及び滑剤を含むブレンドを調製するステップを含む、請求項９に記載の方法。
【請求項１１】
前記酸がトリフルオロ酢酸である、請求項９に記載の方法。
【請求項１２】
前記親水性多孔質膜をアニーリングするステップを更に含む、請求項９に記載の方法。
【請求項１３】
流体を濾過する方法であって、前記流体を請求項１〜８のいずれか一項に記載の親水性多孔質膜を通して通過させるステップを含む、方法。
【発明の詳細な説明】
【発明の背景】
【０００１】
[0001]多孔質ＰＴＦＥ膜の、機械的強度、耐化学性又は化学的不活性、非接着性、優れた誘電特性、高温での熱安定性、及び低い摩擦係数を含む特性は、様々な用途について多孔質ＰＴＦＥ膜を非常に魅力的なものとする。しかしながら、ある特定の用途においては、多孔質ＰＴＦＥ膜の内在特性に影響を及ぼすことなく、その濡れ特性を向上させることが有益である。ＰＴＦＥ膜の１つ又は複数の特性を修正する試みがなされてきたが、これらの試みの多くは、ＰＴＦＥの魅力的な特性のうちの１つ又は複数、例えば機械的強度の低下を結果としてもたらす。
【０００２】
[0002]前述から、多孔質ＰＴＦＥ膜の機械的強度に有意に影響を及ぼすことなく、向上した濡れ特性をもつ多孔質ＰＴＦＥ膜を調製することに対する必要性が、満足されずに存在することが示される。
【発明の簡単な概要】
【０００３】
[0003]本発明は、ポリテトラフルオロエチレン（ＰＴＦＥ）及び式（Ｉ）：
【化１】
0006372520.tif 000002
の両親媒性コポリマーを含む親水性多孔質膜であって、式中、両親媒性コポリマーがランダム又はブロックコポリマーであり、Ｒｆがペルフルオロ置換基であり、一方でＲｈ１及びＲｈ２が親水性基又は塩素であり、ｍ、ｎ、及びｏが独立して０〜１０００であるが、但し、ｍ＋ｎ＋ｏが１０以上であり、Ｙがヒドロキシルであることを条件とする、親水性多孔質膜を提供する。
【０００４】
[0004]本発明は、親水性多孔質ＰＴＦＥ膜を調製する方法であって、
（ｉ）ＰＴＦＥ及び両親媒性コポリマー、並びに任意選択で滑剤を含むブレンドを調製するステップと、
（ｉｉ）ブレンドをテープへと押出するステップと、
（ｉｉｉ）テープを二軸延伸して、親水性多孔質膜を得るステップと、任意選択で、
（ｉｖ）親水性多孔質膜を薬剤と反応させて、両親媒性コポリマーの化学構造を改変するステップと、任意選択で、
（ｖ）親水性多孔質膜をアニーリングするステップとを含み、
両親媒性コポリマーが、式（Ｉ）：
【化２】
0006372520.tif 000003
のものであり、式中、両親媒性コポリマーがホモポリマー、又はランダム若しくはブロックコポリマーであり、Ｒｆがペルフルオロ置換基であり、一方でＲｈ１及びＲｈ２が親水性基又は塩素であり、ｍ、ｎ、及びｏが独立して０〜１０００であるが、但し、ｍ＋ｎ＋ｏが１０以上であり、Ｙがヒドロキシルであることを条件とする、方法をさらに提供する。
【０００５】
[0005]親水性多孔質膜は、ＰＴＦＥ膜の長所の多く、例えば、機械的強度を共有し、同時に高い水準の水濡れ性を提示する。
【０００６】
[0006]本発明は、これらの親水性多孔質ＰＴＦＥ膜を通して流体を濾過する方法もさらに提供する。
【図面の簡単な説明】
【０００７】
【図１】１５０℃でアニーリングした親水性ＰＴＦＥ膜の表面の光学顕微鏡写真である。
【図２】２５０℃でアニーリングした親水性ＰＴＦＥ膜の表面の光学顕微鏡写真である。
【図３】３５０℃でアニーリングした親水性ＰＴＦＥ膜の表面の光学顕微鏡写真である。
【発明の詳細な説明】
【０００８】
[0010]ある実施形態によれば、本発明は、ポリテトラフルオロエチレン（ＰＴＦＥ）及び式（Ｉ）：
【化３】
0006372520.tif 000004
の両親媒性コポリマーを含む親水性多孔質膜であって、式中、両親媒性コポリマーがランダム又はブロックコポリマーであり、Ｒｆがペルフルオロ置換基であり、一方でＲｈ１及びＲｈ２が親水性基又は塩素であり、ｍ及びｎが独立して０〜１０００であるが、但し、ｍ＋ｎ＋ｏが１０以上であり、Ｙがヒドロキシルであることを条件とする、親水性多孔質膜を提供する。
【０００９】
[0011]実施形態においては、ｍ、ｎ、及びｏは、それぞれのモノマーの重合度を表し、それぞれ独立して、約１０〜約１０００以上、好ましくは約１００〜約２００である。
【００１０】
[0012]他の実施形態においては、ｍ、ｎ、及びｏはコポリマー中に存在するモノマーのモル分率を表し、それぞれ、独立して、０〜９９モル％、好ましくは１０〜４０モル％の範囲であり得る。
【００１１】
[0013]それぞれのモノマーブロックは、ブロックコポリマー中に任意の好適な質量％で存在することができ、例えば、ある実施形態においては、約９９％：約１％〜約５０％：約５０％、好ましくは約９０％：約１０％〜約７０％：約３０％、より好ましくは約７５％：約２５％でもよい。
【００１２】
[0014]コポリマーは、任意の好適な分子量のものであることができ、例えば、ある実施形態においては、数平均分子量又は重量平均分子量（Ｍｎ又はＭｗ）が約１０ｋＤａ〜約１０００ｋＤａ、好ましくは約７５ｋＤａ〜約５００ｋＤａ、より好ましくは約２５０ｋＤａ〜約５００ｋＤａでもよい。
【００１３】
[0015]本発明の両親媒性コポリマーは、任意の好適な方法で、例えば、フッ素化エポキシ化合物の開環重合で調製することができる。例えば、米国特許出願公開第２００９／００３０１７５号を参照されたい。開環重合は、２つのモノマー、ペルフルオロアルキルエポキシド及びｔ−ブチルグリシジルエーテル（ＴＧＢＥ）の混合物において下に例証されるように、トリアルキルアルミニウム及び有機対カチオンを有する塩の存在下で行われる。結果として得られたジブロックコポリマーを、トリフルオロ酢酸等の酸と反応させてｔ−ブチル基を除去し、過フッ化エチレンオキシド及びヒドロキシメチルエチレンオキシドのコポリマーを得る。
【化４】
0006372520.tif 000005
【００１４】
[0016]ある実施形態においては、トリブロックコポリマーを調製するために、過フッ化エチレンオキシド及びＴＧＢＥから得られたジブロックブロックコポリマー等のジブロックコポリマーをまず調製し、第３のモノマーを添加し、重合を継続することができる。
【００１５】
[0017]モノマーの重合は、好適な溶媒、例えばフッ素化溶媒中で行われる。溶媒は、形成されるべきフッ素化ポリマーの適切な溶解度に基づいて選択され得る。好適な溶媒の例は、ヘキサフルオロベンゼンである。好適な溶媒の例としては、ベンゼン、トルエン、及びキシレン等の芳香族炭化水素、ｎ−ペンタン、ヘキサン、及びヘプタン等の脂肪族炭化水素、シクロヘキサン等の脂環式炭化水素、ジクロロメタン、ジクロロエタン、ジクロロエチレン、テトラクロロエタン、クロロベンゼン、ジクロロベンゼン、及びトリクロロベンゼン等のハロゲン化炭化水素、並びにそれらの混合物が挙げられる。
【００１６】
[0018]モノマー濃度は、１〜５０重量％の範囲、好ましくは２〜４５重量％の範囲、より好ましくは３〜４０重量％の範囲でもよい。
【００１７】
[0019]重合は、任意の好適な温度、例えば０〜１５０℃、好ましくは０〜８０℃で実行することができる。
【００１８】
[0020]ブロックコポリマーを調製するために、例えば、重合は、ブロックのそれぞれの適切な鎖長を得るのに好適な任意の時間実行することができ、この時間は、約１分間〜１００時間でもよい。
【００１９】
[0021]触媒の量は、任意の好適な量で選択することができる。例えば、触媒のモノマーに対するモル比は、約１：１０〜約１：１０００、好ましくは約１：５０〜１：５００、より好ましくは約１：１００〜約１：２００でもよい。例えば、触媒のモノマーに対するモル比は、１：ｎ、１：ｍ又は１：ｏであり得、ここで、ｎ、ｍ及びｏは平均重合度である。
【００２０】
[0022]ポリマーは、好適な技法、例えば、非溶媒との沈殿によって単離することができる。
【００２１】
[0023]コポリマーは、それらの分子量及び分子量分布について、任意の既知の技法で特徴付けることができる。例えば、ＭＡＬＳ−ＧＰＣ技法を用いることができる。この技法は、移動相を使用して、高圧ポンプを介してポリマー溶液を固定相で充填されたカラムのバンクを通して溶出させる。固定相はポリマー試料を鎖のサイズに従って分離し、その後そのポリマーを３つの異なる検出器で検出する。一続きの検出器、例えば、連続する、紫外線検出器（ＵＶ検出器）、その後の多角度レーザー光散乱検出器（ＭＡＬＳ検出器）、次いでそれに続く屈折率検出器（ＲＩ検出器）を用いることができる。ＵＶ検出器は２５４ｎｍの波長におけるポリマーの光吸収を測定し、ＭＡＬＳ検出器は、移動相に対する、ポリマー鎖からの散乱光を測定する。
【００２２】
[0024]コポリマーの多分散度は、反応条件に依存する。例えば、コポリマーは、１．０５〜２．５、好ましくは１．１〜１．２のＭｗ／Ｍｎを有する。
【００２３】
[0025]親水性に改変されたＰＴＦＥ膜を形成するための、両親媒性コポリマー、それらの構造、及び代表的配合物の例を、表１に示す。
【００２４】
[0026]
【表１】
0006372520.tif 000006
【００２５】
[0027]本発明は、親水性多孔質ＰＴＦＥ膜を調製する方法であって、
（ｉ）ＰＴＦＥ及び両親媒性コポリマー、並びに任意選択で滑剤を含むブレンドを調製するステップと、
（ｉｉ）ブレンドをテープへと押出するステップと、
（ｉｉｉ）テープを二軸延伸して、親水性多孔質膜を得るステップと、
任意選択で、
（ｉｖ）親水性多孔質膜を薬剤と反応させて、両親媒性コポリマーの化学構造を改変するステップと、任意選択で、
（ｖ）親水性多孔質膜をアニーリングするステップとを含み、
両親媒性コポリマーが、式（Ｉ）：
【化５】
0006372520.tif 000007
のものであり、式中、両親媒性コポリマーがランダム又はブロックコポリマーであり、Ｒｆがペルフルオロ置換基であり、一方でＲｈ１及びＲｈ２が親水性基又は塩素であり、ｍ、ｎ、及びｏが独立して０〜１０００であるが、但し、ｍ＋ｎ＋ｏが１０以上であり、Ｙがヒドロキシルであることを条件とする、方法をさらに提供する。
【００２６】
[0028]必要量のＰＴＦＥ粉末を、好適な溶媒、例えばアセトン又はメチルエチルケトン等のケトン溶媒のコポリマーの溶液と混合してブレンドを得て、その後、これを無臭ミネラルスピリット、例えばＩｓｏｐａｒ  Ｇ等の滑剤と共に混合し、結果として得られたペーストを、例えば双ローラーにおいて剪断にかけ、少なくとも２回、それぞれ約５５秒間、約３００ｐｓｉ以上の圧力の下でビレットへと形成する。結果として得られたビレットを、室温で約１２時間以上平衡化する。ビレットは次いで、所望の形状へと押出される。例えば、押出は、２６ｍｍのダイ間隔のサイズ、最大圧力、及び５５℃の一定温度で行い、管状のＰＴＦＥテープを結果としてもたらす。次いで、この管状のテープを中心軸に沿って切り開き、ピペットの周りに再び巻き、新しいビレット（非圧縮）を結果として得る。新しいビレットを第１の押出工程中に使用した条件と同一の条件で再押出する。このステップは、ＰＴＦＥテープに有利な、交差方向の機械的特性を提供するために付け加えられる。９〜１０ミルのテープ厚さを標的としてカレンダリングを３０℃で行い、４×４インチに切る。次いで、結果として得られたテープを１２５℃で１時間乾燥させ、それによって押出されたテープから滑剤を除去する。
【００２７】
[0029]次いで、このテープを以下の条件で延伸する。３００％／秒の延伸速度において、縦方向（ＭＤ）及び横方向（ＴＤ）の延伸比は３である。延伸オーブン内の温度を１５０℃に設定する。
【００２８】
[0030]次いで、延伸したテープをアニーリングする。アニーリングは、３５０℃のアニーリングオーブン中で５秒間実行し、その後テープを冷却する。上の延伸工程によって生成される多孔度は、冷却の際にも保持される。
【００２９】
[0031]任意選択で、上で得られた多孔質膜は、酸と反応させる。
【００３０】
[0032]本発明の実施形態によれば、親水性多孔質ＰＴＦＥ膜は、例えば１ｎｍ〜１００ｎｍの直径の細孔を有する膜であるナノ多孔質膜や、１μｍ〜１０μｍの直径の細孔を有するミクロ多孔質膜といった多孔質膜である。
【００３１】
[0033]結果として得られる多孔質膜の表面張力は、以下のように決定できる。例えば、ＰＴＦＥ多孔質支持体のシートは、ＩＰＡ溶媒で膜シートを予め湿らせ、この膜を０．１質量％〜１０質量％の範囲の濃度をもつコーティングポリマー溶液中に浸すことで、室温においてコーティングされる。コーティング時間は（１分〜１２時間）の間の範囲である。支持体を浸した後、支持体は、１００℃〜１６０℃の対流式オーブンで乾燥させる。乾燥時間は（１０分〜１２時間）の間の範囲である。結果として得られる多孔質ＰＴＦＥ膜の湿潤特性は、臨界濡れ表面張力を測定することで測定される。
【００３２】
[0034]表面張力に関する表面改変における変化は、臨界濡れ表面張力（ＣＷＳＴ）を測定することで測定した。この方法は、ある特定の組成物の溶液のセットに依存する。各溶液は、特異的な表面張力を有する。溶液の表面張力は、僅かな不等増分において２５〜９２ダイン／ｃｍの範囲である。膜の表面張力を測定するために、膜は白色ライトテーブルの上に置かれ、ある特定の表面張力の、一滴の溶液を膜表面に適用し、その液滴が膜を貫通して明るい白色になるのにかかった時間を、光が膜を通り抜けた指標として記録する。液滴が膜を貫通するのにかかった時間が≦１０秒であるとき、即時濡れと考察する。時間が＞１０秒である場合、溶液は部分的に膜を湿らせたと考察する。
【００３３】
[0035]本発明の実施形態による親水性多孔質ＰＴＦＥ膜は、例えば、診断用途（例えば、試料調製及び／若しくは診断用横流型装置を含む）、インクジェット用途、リソグラフィ、例えばＨＤ／ＵＨＭＷ  ＰＥ系媒体の代替品として、製薬業用の流体の濾過、金属除去、超純水の生成、工業用水及び表面水の処理、医療用途のための流体の濾過（家庭用及び／又は患者用の使用を含む、例えば静脈内用途、また例えば血液等の生物流体の濾過を含む（例えば、ウイルス除去））、電子産業用の流体の濾過（例えば、マイクロエレクトロニクス産業におけるフォトレジスト流体及び高温ＳＰＭの濾過）、飲食業界用の流体の濾過、ビール濾過、浄化、流体を含む抗体及び／又はタンパク質の濾過、流体を含む核酸の濾過、細胞検出（インサイチュを含む）、細胞採取、並びに／又は細胞培養流体の濾過を含む、様々な用途において使用することができる。代わりに又はその上、本発明の実施形態による多孔質膜は、空気及び／又はガスを濾過するために使用でき、及び／又は通気用途（例えば、空気及び／又はガスの膜通過を許容するが、液体は通過させない）のために使用することができる。本発明の実施形態による多孔質膜は、例えば、眼科手術用製品等の手術用器具及び製品を含む、様々な器具において使用することができる。
【００３４】
[0036]本発明の実施形態によれば、親水性多孔質ＰＴＦＥ膜は、平面状、平板、ひだ状、管状、らせん形、及び中空繊維等の様々な構成を有し得る。
【００３５】
[0037]本発明の実施形態による親水性多孔質ＰＴＦＥ膜は、典型的には、少なくとも１つの入口と少なくとも１つの出口とを備え、その入口と出口との間に少なくとも１つの流体流路を画定するハウジング内に配置され、少なくとも１つの本発明の膜又は少なくとも１つの本発明の膜を含むフィルタが流体流路を横切って、フィルタ器具又はフィルタモジュールを提供する。ある実施形態において、フィルタ器具は、入口と第１の出口とを備え、その入口と第１の出口との間に第１の流体流路を画定するハウジング、並びに少なくとも１つの本発明の膜又は少なくとも１つの本発明の膜を備えるフィルタを備えて提供され、本発明の膜又は少なくとも１つの本発明の膜を備えるフィルタは、第１の流体流路を横切って、ハウジング内に配置される。
【００３６】
[0038]クロスフロー用途においては、少なくとも１つの本発明の多孔質膜又は少なくとも１つの本発明の膜を備えるフィルタは、少なくとも１つの入口と少なくとも２つの出口とを備え、その入口と第１の出口との間に少なくとも第１の流体流路を、並びに入口と第２の出口との間に第２の流体流路を画定するハウジング内に配置され、本発明の膜又は少なくとも１つの本発明の膜を備えるフィルタが、第１の流体流路を横切って、フィルタ器具又はフィルタモジュールを提供することが好ましい。例証的実施形態においては、フィルタ器具は、クロスフローフィルタモジュールと、入口、濃縮液出口を備える第１の出口、及び浸透液出口を備える第２の出口を備え、入口と第１の出口との間に第１の流体流路を、並びに入口と第２の出口との間に第２の流体流路を画定するハウジングとを備え、少なくとも１つの本発明の膜又は少なくとも１つの本発明の膜を備えるフィルタが、第１の流体流路を横切って配置される。
【００３７】
[0039]フィルタ器具又はモジュールは、殺菌可能であってもよい。好適な形状であり、入口と１つ又は複数の出口とを提供する任意のハウジングを用いることができる。
【００３８】
[0040]ハウジングは、処理される流体と適合性である、任意の不浸透の熱可塑性材料を含む、任意の好適な硬質不浸透材料から製作することができる。例えば、ハウジングは、ステンレス鋼等の金属、又はポリマー、例えばアクリル、ポリプロピレン、ポリスチレン、又はポリカーボネート樹脂等の透明又は半透明ポリマーから製作することができる。
【００３９】
[0041]本発明は、上に記載された方法によって製造される、親水性に改変された多孔質ＰＴＦＥ膜をさらに提供する。
【００４０】
[0042]本発明は、流体を濾過する方法であって、上に記載された親水性多孔質ＰＴＦＥ膜に流体を通過させるステップを含む、方法をさらに提供する。
【００４１】
[0043]以下の実施例は本発明をさらに例証するが、勿論、その範囲をいかようにも制限するとして解釈されるべきではない。
【実施例】
【００４２】
実施例１
[0044]この実施例は、本発明の実施形態による親水性多孔質ＰＴＦＥ膜を調製する方法について例証する。
【００４３】
[0045]２００ｇのＰＴＦＥ樹脂粉末、ＦＬＵＯＮ  ＣＤ１２３を、アセトン溶媒（２５％）中の所望の量のコポリマー、（ＰＦ８ＰＯ）１００−ｒ−（ＴＧＢＥ）２００及びＩｓｏｐａｒ  Ｇ滑剤（５０％）と混合して、５％又は１０％のコポリマーを含有するブレンドを得た。このブレンドを双ローラーにおいて混合した。ブレンドを、３００ｐｓｉの圧力を少なくとも２回、それぞれ約５５秒間適用することでビレットへと形成した。結果として得られたビレットを、室温で約１２時間平衡化した。次いで、ビレットを、２６ｍｍのダイを通して、最大圧力、及び５５℃の一定温度で押出し、管状のＰＴＦＥテープを結果として得た。この管状のテープを中心軸に沿って（その長さに沿って）切り開き、ピペットの周りに巻き、新しいビレット（非圧縮）を結果として得た。新しいビレットを第１の押出工程中に使用した条件と同一の条件で押出した。９〜１０ミルのテープ厚さを標的としてカレンダリングを３０℃で行い、４×４インチに切った。結果として得られたテープを１２５℃で１時間乾燥させ、それによってテープから滑剤を除去した。このテープを、３００％／秒の延伸速度において、縦方向及び横方向にＭＤ／ＴＤ比を３にして延伸した。延伸オーブンの温度を１５０℃に設定した。結果として得られた膜を、１５０℃又は３５０℃のアニーリングオーブン中で表２に示される様々な時間でアニーリングした。膜の性能特性を表２に示し、ギ酸（ＦＡ）、硫酸（ＳＡ）、及びトリフルオロ酢酸（ＴＦＡ）への曝露の結果を表３に示す。
【００４４】
[0046]
【表２】
0006372520.tif 000008
【００４５】
[0047]
【表３】
0006372520.tif 000009
【００４６】
[0048]
【表４】
0006372520.tif 000010
【００４７】
[0049]本明細書に引用される、公開、特許出願、及び特許を含む全ての参考文献は、各参考文献が参照により組み込まれると個別且つ具体的に示され、その全体が本明細書に示された場合と同様の程度で、ここに参照により組み込まれる。
【００４８】
[0050]本発明を説明する文脈における（特に、以下の請求項の文脈における）用語「ある１つの（ａ）」及び「ある１つの（ａｎ）」及び「その（ｔｈｅ）」及び「少なくとも１つの（ａｔ  ｌｅａｓｔ  ｏｎｅ）」、並びに類似の指示語は、本明細書に別途指示の無い限り、又は文脈によって明確に否定されない限り、単数形及び複数形の両方を網羅すると解釈されるべきである。１つ又は複数の項目の列挙が先行する用語「少なくとも１つの」の使用（例えば、「Ａ及びＢのうちの少なくとも１つ」）は、本明細書に別途指示の無い限り、又は文脈によって明確に否定されない限り、列挙された項目から選択される１つの項目（Ａ又はＢ）、又は列挙された項目のうちの２つ以上の任意の組み合わせ（Ａ及びＢ）を意味すると解釈されるべきである。用語「含む（ｃｏｍｐｒｉｓｉｎｇ）」、「有する」、「含む（ｉｎｃｌｕｄｉｎｇ）」、及び「含有する」は、別途断りの無い限り、非限定的用語（すなわち、「を含むが、それに限定されない」を意味する）として解釈されるべきである。本明細書における値の範囲の詳述は、本明細書に別途指示の無い限り、その範囲内に入る各別個の値に対して個別に言及する省略表現方法として機能することを単に意図しており、各別個の値は、それが本明細書に個別に詳述された場合と同様に、本明細書に組み込まれる。本明細書に記載される全ての方法は、本明細書に別途指示の無い限り、又は文脈によって明確に否定されない限り、任意の好適な順序で行うことができる。本明細書に示す、あらゆる例、又は例示的な言語（例えば、「等」）の使用は、本発明をより良好に解明することを単に意図しており、別途主張しない限り、本発明の範囲に対する制限を加えるものではない。本明細書内のいかなる言語も、任意の請求外の要素が本発明の実践に必須であることを示すものと解釈すべきではない。
【００４９】
[0051]本発明者に既知の、本発明を実行するための最適な形態を含む、本発明の好ましい実施形態が、本明細書に記載されている。それらの好ましい実施形態の変形は、前述の説明を読んだ際に、当業者には明らかとなり得る。本発明者は、当業者がそのような変形を適切に用いることを期待し、並びに本発明者は、本明細書に具体的に記載されたものとは別様に本発明が実践されることを意図する。したがって、準拠法によって許可されるように、本明細書に添付される特許請求の範囲に詳述される主題の全ての修正及び等価物が、本発明に含まれる。また、上述の要素の全ての可能な変形における、それらの任意の組み合わせが、本明細書に別途指示の無い限り、又は文脈によって明確に否定されない限り、本発明によって包括される。
【図１】
0006372520.tif 000014
【図２】
0006372520.tif 000015
【図３】
0006372520.tif 000016